Brevet FR3002538A1 — publié le 20140829

Matériaux supramoléculaires à base d'oligo-amides DOMAINE TECHNIQUE La présente invention concerne de nouveaux matériaux supramoléculaires à base d'oligo-amides linéaires ou ramifiés terminés à chacune de leurs extrémités par un groupe associatif comprenant un hétérocycle azoté porté par une séquence particulière. Elle se rapporte également au procédé de préparation de ces matériaux, ainsi qu'à leurs utilisations. ARRIERE-PLAN DE L'INVENTION Les matériaux dits supramoléculaires sont des matériaux constitués de molécules associées par des liaisons non covalentes, telles que des liaisons hydrogène, ioniques et/ou hydrophobes. Un avantage de ces matériaux est que ces liaisons physiques sont réversibles, notamment sous l'influence de la température ou par l'action d'un solvant sélectif. Certains d'entre eux possèdent en outre des propriétés élastomères. Contrairement aux élastomères classiques, ces matériaux ont l'avantage de pouvoir se fluidifier au-dessus d'une certaine température, ce qui facilite leur mise en oeuvre, notamment le bon remplissage des moules, ainsi que leur recyclage. Bien qu'ils ne soient pas constitués de polymères réticulés mais de petites molécules, ces matériaux sont, comme les élastomères, capables de présenter une stabilité dimensionnelle sur des temps très longs et de recouvrer leur forme initiale après de grandes déformations. Ils peuvent être utilisés pour fabriquer des isolants thermiques ou acoustiques, des câbles, des gaines, des semelles de chaussures, des emballages, des colliers de serrage élastiques, des tubes à vide, ou encore des tubes de transport de fluides. Des matériaux supramoléculaires ont déjà été décrits par la Demanderesse, notamment dans les documents WO 03/059964, WO 2006/016041, WO 2006/087475, WO 2008/029065 et WO 2009/141558. Bien que ces matériaux, et plus particulièrement ceux présentant un caractère élastomérique, offrent des propriétés très satisfaisantes à température ambiante, il serait souhaitable de disposer de matériaux présentant de bonnes propriétés mécaniques à l'état solide, tels qu'une contrainte et un allongement à la rupture élevés, sur une large plage de températures, tout en conservant une faible viscosité à l'état fondu (typiquement inférieure à 10 Pa.s voire à 1 Pa.$), afin de pouvoir notamment utiliser ces matériaux dans la fabrication de composites fibreux. Les inventeurs ont découvert que ces deux exigences, pourtant difficilement conciliables, pouvaient être satisfaites par un matériau supramoléculaire qui se différencie de ceux connus en ce qu'il est semicristallin, avec un point de fusion supérieur ou égal à 120°C et de préférence supérieur ou égal à 140°C. Sans vouloir être liés par cette théorie, il semble que les cristallites présents en-deçà de la température de fusion du matériau jouent le rôle de points de réticulation et permettent de conférer à celui-ci les propriétés thermiques et mécaniques recherchées. Ce matériau peut être obtenu suivant un procédé aisément industrialisable, par polycondensation d'un diacide, d'une diamine et d'un composé modificateur porteur d'un groupe associatif situé à l'extrémité d'une séquence particulière, ces réactifs étant utilisés dans des rapports stoechiométriques donnés. Il a été mis en évidence que les groupes associatifs terminaux, à condition d'être greffés via cette séquence particulière, confèrent au matériau le point de fusion et la cristallinité requis, tandis que la chaîne oligo-amide centrale présente une flexibilité suffisante pour contribuer à l'obtention des propriétés mécaniques recherchées. En outre, le composé modificateur permet de réduire la taille des chaînes de molécules constituant le matériau et de lui conférer ainsi une faible viscosité à l'état fondu. RESUME DE L'INVENTION La présente invention a ainsi pour objet un matériau comprenant des oligo-amides linéaires ou ramifiés, terminés à chacune de leurs extrémités par un groupe -M- L2-CO-L1-A où : A est un groupe associatif comprenant un hétérocycle azoté ; L1 est une liaison chimique ou un bras espaceur constitué d'une chaîne hydrocarbonée saturée ou insaturée, cyclique ou non, éventuellement interrompue par un ou plusieurs atomes d'oxygène et/ou d'azote ; L2 est une chaîne hydrocarbonée saturée ou insaturée, cyclique ou non, renfermant au moins 4 atomes de carbone, éventuellement interrompue par un ou plusieurs groupes oxo et éventuellement substituée par un ou plusieurs groupes -OH et/ou un ou plusieurs atomes de chlore ; et M est choisi parmi les groupes CO, NH et 0 (où CO désigne le groupement carbonyle). L'invention a également pour objet un procédé de préparation de ce matériau, comprenant une étape de polycondensation : (a) d'au moins un acide dicarboxylique, (b) d'au moins une diamine, et (c) d'au moins un composé modificateur de formule A-L1-CO-L2-W où : A est un groupe associatif comprenant un hétérocycle azoté ; Li est une liaison chimique ou un bras espaceur constitué d'une chaîne hydrocarbonée saturée ou insaturée, cyclique ou non, éventuellement interrompue par un ou plusieurs atomes d'oxygène et/ou d'azote ; L2 est une chaîne hydrocarbonée saturée ou insaturée, cyclique ou non, renfermant au moins 4 atomes de carbone, éventuellement interrompue par un ou plusieurs groupes oxo et éventuellement substituée par un ou plusieurs groupes -OH et/ou un ou plusieurs atomes de chlore ; W est un groupe réactif capable de réagir : - soit avec les fonctions amines de la diamine, le rapport molaire des fonctions acides du diacide aux fonctions réactives du composé modificateur allant dans ce cas de 1 à 8, étant entendu que le nombre de moles de fonctions amines de la diamine est égal à la somme du nombre de moles des fonctions acides et réactives précitées, - soit avec les fonctions acides du diacide, le rapport molaire des fonctions amines de la diamine aux fonctions réactives du composé modificateur allant dans ce cas de 1 à 8, étant entendu que le nombre de moles de fonctions acides du diacide est égal à la somme du nombre de moles des fonctions amines et réactives précitées. La présente invention a encore pour objet les utilisations de ce matériau comme additif dans les bitumes, comme matrice de matériaux composites, comme adhésif thermofusible ou comme additif dans des adhésifs thermofusibles. Elle a également pour objet le composé de formule : où n va de 4 à 14, ainsi que son utilisation comme composé modificateur dans le procédé selon l'invention. DESCRIPTION DETAILLEE A titre de préambule, on notera que l'expression "compris entre" doit être interprétée, dans la présente description, comme incluant les bornes citées. Comme indiqué précédemment, le matériau supramoléculaire selon l'invention comprend des oligoamides linéaires ou ramifiés terminés à chacune de leurs extrémités par un motif particulier. Par le terme oligo-amides, on désigne des polycondensats ayant une faible masse moléculaire moyenne en nombre, Mn. La valeur de Mn peut être prédite en fonction des rapports molaires des réactifs intervenant dans la polycondensation et du degré d'avancement de la réaction, en utilisant les formules classiques, connues de l'homme du métier. On choisira les rapports molaires de telle façon que la Mn prévue par la formule de Stockmayer, W.H. (Journal of Polymer Science 1952, 9, 67- 71), et en supposant une conversion totale, soit inférieure à 10000 g/mol et de préférence inférieure à 4500g/mol. Le terme "oligo-amide linéaire" désigne des oligoamides ne comportant dans la chaîne que des unités diacides et diamines, le terme "oligo-amides ramifiées" désigne des oligo-amides comportant dans la chaîne une ou plusieurs unités polyacide ou polyamine de fonctionnalité supérieure à 2. Selon un premier mode de réalisation de l'invention, ce matériau comprend des oligomères répondant à la formule (Ia) ci-dessous : X-NH-Ra-NH-[CO-Rb-CO-NH-Ra-NH-]a-X (Ia) où : Ra désigne une chaîne hydrocarbonée saturée ou insaturée, éventuellement interrompue par un ou plusieurs atomes d'oxygène et/ou d'azote, Rb désigne une chaîne hydrocarbonée saturée ou insaturée, a désigne le nombre moyen de motifs par chaîne et est supérieur à 0 et inférieur ou égal à 20, préférentiellement inférieur ou égal à 9, et encore plus préférentiellement compris entre 1 et 3, X désigne un groupement A-L1-CO-L2-00- où : A est un groupe associatif comprenant un hétérocycle azoté, L1 est une liaison chimique ou un bras espaceur constitué d'une chaîne hydrocarbonée saturée ou insaturée, cyclique ou non, éventuellement interrompue par un ou plusieurs atomes d'azote et/ou d'oxygène, L2 est une chaîne hydrocarbonée saturée ou insaturée, cyclique ou non, renfermant au moins 4 atomes de carbone, éventuellement interrompue par un OU plusieurs groupes oxo et éventuellement substituée par un ou plusieurs groupes -OH et/ou un ou plusieurs atomes de chlore. Dans la formule (Ia) ci-dessus, on préfère que le groupe X contienne une séquence L1,-CO-L2-00- où L2 désigne une chaîne alkylène linéaire et Lp désigne une chaîne -NH-CH2-CH2-. Selon un second mode de réalisation, le matériau selon l'invention comprend des oligomères répondant à la formule (Ib) ci-dessous : X'-CO-Rb-00-[NH-Ra-NH-CO-Rb-00-]a-X' (Ib) où : Ra, Rb et a ont les définitions indiquées ci-dessus, X' désigne un groupement A-L1-CO-L2-M1- où : A, L1 et L2 ont la définition indiquée ci- dessus, M1 est un atome d'oxygène ou un groupe NH. Dans les formules (Ia) et (Ib) ci-dessus, on préfère que l'une au moins des chaînes Ra et Rb ne constitue pas une chaîne alkylène linéaire. Les réactifs utilisés dans le procédé de synthèse de ces matériaux seront maintenant décrits plus en détail. Acide dicarboxylique L'acide dicarboxylique mis en oeuvre dans la première étape du procédé selon l'invention comprend avantageusement de 4 à 100 atomes de carbone. Il peut s'agir d'un acide dicarboxylique linéaire et saturé, renfermant de 4 à 22 atomes de carbone, tel que l'acide succinique, l'acide glutarique, l'acide adipique, l'acide pimélique, l'acide subérique, l'acide azélaïque, l'acide sébacique, l'acide undécanedioïque, l'acide dodécanedioïque, l'acide brassylique, l'acide tétradécanedioïque, l'acide pentadecanedioïque, l'acide thapsique, l'acide octadécanedioïque et leurs mélanges. En variante, l'acide dicarboxylique utilisé dans cette invention peut être un acide dicarboxylique ramifié et saturé, renfermant par exemple de 6 à 10 atomes de carbone, comme l'acide 3,3-diméthyl glutarique. On peut également utiliser selon l'invention les dimères d'acides carboxyliques, constitués de deux monomères d'acides gras identiques ou différents, éventuellement en mélange avec des monomères et/ou des trimères d'acides gras, ces mélanges étant choisis de telle sorte que le polycondensat obtenu reste en-deçà du point de gel chimique. Il s'agit généralement de composés d'origine végétale qui peuvent ou non être insaturés. Ces composés résultent de l'oligomérisation (en particulier de la dimérisation) d'acides gras insaturés tels que les acides undécylénique, myristoléique, palmitoléique, oléique, linoléique, linolénique, ricinoléique, eicosénoïque et docosénoïque, que l'on trouve habituellement dans les huiles de pin (Tall oil fatty acids), colza, maïs, tournesol, soja, pépins de raisin, lin, jojoba, ainsi que les acides eicosapentaénoïque et docosahexaénoïque que l'on trouve dans les huiles de poissons. On peut ainsi utiliser un mélange d'oligomères d'acides gras contenant au moins 30% en poids, voire au moins 50% en poids et de préférence au moins 70% en poids, de dimères d'acides gras en C18 linéaires ou cycliques, éventuellement partiellement ou totalement hydrogénés, ledit mélange contenant un faible pourcentage de monomères d'acides gras (typiquement moins de 5%, de préférence moins de 2% et plus préférentiellement moins de 1% en poids au total) et renfermant de préférence différents isomères d'un même dimère d'acide gras. On peut citer, comme exemples de mélanges contenant des dimères d'acides gras, ceux commercialisés par la société CRODA sous les dénominations commerciales Pripol® 1006, 1009, 1012, 1013, 1017, 1022, 1025 et 1027, par la société ARIZONA CHEMICALS sous la dénomination commerciale Unidyme® 14, par la société BASF sous la dénomination commerciale Empol® 1008, 1016 ou 1018, ou encore par la société OLEON sous la dénomination commerciale Radiaciti® 0980. On peut également utiliser selon l'invention les diacides et polyacides dérivés de corps gras tels que décrits dans le document FR2962131 Al et représentés sur les figures (IIa) (IIb) et (IIc) dudit document. Ces diacides sont obtenus par modification d'acides gras ou de mélanges d'acides gras d'origine naturelle (huile de colza, acide oléique par exemple) à l'aide de thiols porteurs d'une fonction acide, par chimie thiol-ène. Diamine La diamine peut être choisie parmi tout composé linéaire, ramifié ou cyclique, saturé ou insaturé, portant deux fonctions amine primaire. Dans la présente description, le terme « diamine » englobe ainsi notamment les polyamines ne comportant que deux fonctions amines primaires et au moins une autre fonction amine secondaire ou tertiaire. De préférence, on choisira des diamines comportant une séquence flexible réputée peu cristallisable, comme par exemple les diamines linéaires comportant au moins un hétéroatome (0, S ou N) dans leur chaîne, les diamines à chaîne ramifiée, comportant éventuellement au moins un hétéroatome (0, S ou N) dans leur chaîne, et les diamines cycloaliphatiques, dont des exemples sont donnés ci dessous. La diamine peut ainsi être un composé de formule (II) : H2N- ( CH2 ) p-NI-12 ( I I ) où p est un nombre entier allant de 3 à 20, tel que la cadavérine, la putrescine, l'hexaméthylène diamine ou le 1,12-diaminododécane. Comme exemples de diamines cycloaliphatiques et de diamines à chaîne ramifiée utilisables dans l'invention, on peut utiliser une alkylène diamine cyclique telle que l'isophorone diamine ou la bis(3-méthyl-4-amino cyclochexyl)méthane (BMACM) ou encore de dimères diamines issues d'acides gras végétaux, en particulier d'acides gras en CH, qui peuvent être partiellement ou totalement hydrogénés, tels que ceux mentionnés précédemment. Ces dimères diamines sont notamment disponibles auprès de la société CRODA, par exemple sous la dénomination commerciale Priamine® 1074 ou 1073. Comme exemple de diamines linéaires, comportant des hétéroatomes (N) dans leur chaîne, utilisables dans l'invention, on peut notamment utiliser des composés de formule (III) : H2N-(CHR1)m - [NH- (CH2) xi y-NH- (CHR2) n-NI-12 (III) dans laquelle : R1 et R2 désignent indépendamment un atome d'hydrogène ou un groupe alkyle en C1-C6 tel qu'un groupe méthyle, m et n désignent indépendamment un nombre entier allant de 1 à 3, x désigne un nombre entier allant de 1 à 6, y désigne un nombre entier allant de 0 à 2. Dans la formule (III) ci-dessus, au moins l'une, et de préférence toutes, les conditions ci-dessous sont satisfaites : - R1 et R2 désignent un atome d'hydrogène, - m + n est égal à 2, 3 ou 6, de préférence à 2, - x désigne un nombre entier allant de 2 à 4, - y est égal à 0 ou 1, de préférence à O. Des exemples préférés de polyamines de formule (III) sont la DETA (diéthylène triamine), la TETA (triéthylène tétramine), la TEPA (tétraéthylène pentamine), la spermine et la dihexylène triamine. Un autre type encore de diamines, comportant des hétéroatomes (0) dans leur chaîne et utilisables selon l'invention, est constitué des polyétheramines constituées d'une chaîne polyéther linéaire ou ramifiée, telle qu'une chaîne polypropylène glycol ou polyéthylène glycol, dont chaque extrémité porte un groupe amine primaire. De tels composés sont notamment disponibles auprès de la société HUNTSMAN sous les dénominations commerciales Jeffamine® Série D, ED ou EDR. On peut également utiliser selon l'invention des diamines et polyamines à la fois ramifiées et porteuses d'un hétéroatome (S) dans leur chaîne, telles que celles décrites dans le document FR2962131 Al et représentées sur les figures (IIa) (IIb) et (IIc) dudit document. Ces diamines sont obtenues notamment par modification de triglycérides insaturés d'origine naturelle (huile de colza par exemple) à l'aide de thiols porteurs d'une fonction amine (comme la cystéamine), par chimie thiol- ène. En variante, les diamines linéaires, les diamines linéaires comportant des hétéroatomes (0, S ou N) dans leur chaîne, les diamines à chaîne ramifiée et les diamines cycloaliphatiques pourront être utilisées en mélanges dans lesquels, de préférence, la fraction molaire de diamines linéaires ne comportant pas d'hétéroatome dans leur chaîne n'excède pas 50% du nombre total de moles de diamines mises en jeu. Comme dans le cas du diacide, la diamine selon l'invention peut éventuellement être utilisée en mélange avec des mono-amines ou des polyamines, ces mélanges étant choisis de telle sorte que le polycondensat obtenu reste en-deçà du point de gel chimique. Composé modificateur Dans le procédé selon l'invention, la diamine ou l'acide dicarboxylique réagit avec un composé modificateur portant, d'une part, un groupe associatif comprenant un hétérocycle azoté et, d'autre part, une fonction réactive susceptible de réagir avec la diamine ou le diacide, respectivement. Ce composé modificateur a comme formule générale : A-L1-CO-L2-W où : A est un groupe associatif comprenant un hétérocycle azoté ; Li est une liaison chimique ou un bras espaceur constitué d'une chaîne hydrocarbonée saturée ou insaturée, cyclique ou non, éventuellement interrompue par un ou plusieurs atomes d'oxygène et/ou d'azote ; L2 est une chaîne hydrocarbonée saturée ou insaturée, cyclique ou non, renfermant au moins 4 atomes de carbone, éventuellement interrompue par un ou plusieurs groupes oxo et éventuellement substituée par un ou plusieurs groupes -OH et/ou un ou plusieurs atomes de chlore ; et W est un groupe réactif capable de réagir avec des fonctions amines ou acides de la diamine ou du diacide, respectivement. Des groupes associatifs particuliers sont les suivants : Y N-N (C'2) CH3 - NN H NrN c5X1. NH (C' 1) \\- 1\Il H -%1\ (C'3) (C'4) où : Y est choisi parmi un atome d'oxygène, de soufre ou un groupe NH, et la liaison représentée par un arc de cercle dans C'1 est choisie parmi -CH2-CH2-, -CH=CH- et -NH-CH2-. Comme exemples de groupes associatifs, on peut ainsi citer les groupes imidazolidonyle, triazolyle, triazinyle, bis-uréyle et uréido-pyrimidyle. Un groupe associatif préféré pour une utilisation dans la présente invention est le groupe imidazolidonyle. Dans une forme d'exécution préférée de l'invention, le composé modificateur réagit avec les fonctions amines de la diamine. Dans ce cas, le rapport molaire des fonctions acides du diacide aux fonctions réactives du composé modificateur est compris entre 1 et 8, par exemple entre 1 et 3, étant entendu que le nombre de moles de fonctions amines de la diamine est égal à la somme du nombre de moles des fonctions acides et réactives précitées. Des exemples de tels composés modificateurs sont ceux de formule A-L1-CO-L2-W1 où : A, L1 et L2 ont les significations indiquées précédemment, et W1 est une fonction acide carboxylique, ester, anhydride ou chlorure d'acyle. Selon une forme d'exécution préférée de l'invention, le composé modificateur répond à la formule (IV) : 0 H H N N \ Rx 0 o (IV) dans laquelle : R1, R2 et chacun des groupes Rx désignent indépendamment un atome d'hydrogène, un groupe -OH ou un groupe -CH3, de préférence un atome d'hydrogène ; n va de 2 à 12 et est de préférence égal à 2, 4 ou 6, plus préférentiellement à 2 ; et R3 désigne un groupe -OH, un groupe -OCH3 ou un atome de chlore, de préférence un groupe -OCH3. Plus préférentiellement encore, le composé modificateur répond à la formule suivante (V) : 0 H (V) où n est compris entre 4 et 14 et X = H ou CH3. Ce composé est nouveau et fait donc également l'objet de cette invention. Les composés modificateurs précités peuvent être 20 obtenus en faisant réagir de l'UDETA (ou 2- aminoéthyl)imidazolidin-2-one) sur : un anhydride alicyclique, tel que l'anhydride glutarique, succinique, maléique, citraconique, diglycolique ou itaconique, ou 25 un anhydride aromatique, tel que les anhydrides 1,8-naphthalique, phtalique et isatoïque, ou un acide dicarboxylique, tel que l'acide adipique, ou un diester d'acide carboxylique, tel que l'adipate de diméthyle ou le téréphtalate de diméthyle, OU un chlorure d'acide dicarboxylique. L'UDETA peut elle-même être préparée par réaction de l'urée avec la diéthylène triamine (DETA). D'autres composés modificateurs similaires peuvent être obtenus en remplaçant l'UDETA par l'UTETA ou l'UTEPA, qui peuvent respectivement être préparées en faisant réagir de l'urée sur la triéthylène tétramine (TETA) et la tétraéthylène pentamine (TEPA). Selon une autre forme d'exécution de l'invention, le composé modificateur est choisi parmi les composés répondant à la formule (VI) : (VI) dans laquelle : R1, R2, R3 et R4 désignent indépendamment un atome d'hydrogène, un groupe hydroxy, un groupe amino, un groupe nitro ou un groupe alkyle, ainsi que leurs isomères de position et leurs esters, chlorures d'acyle et anhydrides. Comme indiqué précédemment, le composé modificateur peut en variante réagir avec les fonctions acides de l'acide dicarboxylique utilisé dans le procédé selon l'invention. Dans ce cas, le rapport molaire des fonctions amines de la diamine aux fonctions réactives du composé modificateur est compris entre 1 et 8, étant entendu que le nombre de moles de fonctions acides du diacide est égal à la somme du nombre de moles des fonctions amines et réactives précitées. Dans ce mode de réalisation, le composé modificateur a généralement pour formule : A-L1-CO-L2-W2 où : A, L1 et L2 ont les significations indiquées précédemment, et W2 est un groupe OH ou NH2. Un exemple d'un tel composé modificateur répond à la formule (VII) : (VII) dans laquelle : RI, R2, Rx et n ont les significations données précédemment, R3 désigne un groupe OH ou NH2 et R4 désigne un atome d'hydrogène ou un groupement alkyle. Un autre composé modificateur utilisable dans ce mode de réalisation est le dérivé d'uréido-pyrimidyle (UPy) suivant : CH3 ONNN III H dont la synthèse est décrite dans l'exemple 1 du document FR 2 954 941. Comme indiqué précédemment, dans les deux formes d'exécution de l'invention mentionnées ci-dessus, c'est à dire (i) lorsque le composé modificateur réagit avec les fonctions amines de la diamine et (ii) lorsque le composé modificateur réagit avec les fonctions acides du diacide, le diacide peut être remplacé par un mélange de monoacide Bl, diacide B2, triacide B3 etc..., et/ou la diamine peut être remplacée par un mélange de monoamine Al, diamine A2, triamine A3.... Dans ces cas, les quantités de polyacides et polyamines de fonctionnalité supérieure ou égale à 3 doivent être limitées de façon à ne pas atteindre le point de gel chimique. Pour cela, les nombres de moles de chaque composant des mélanges sont choisis de façon à ce que le produit P suivant reste strictement inférieur à 1 : A,i (InB j P= 1 - 1 In Bi / où : nAl désigne, dans le cas (i) le nombre de moles de monoamine et dans le cas (ii) la somme des nombres de moles de monoamine et de composé modificateur, nBi désigne, dans le cas (i) la somme des nombres de moles de monoacide et de composé modificateur et dans le cas (ii) le nombre de moles de monoacide, nA2 désigne le nombre de moles de diamine, nB2 désigne le nombre de moles de diacide, nA3 désigne le nombre de moles de triamine, nB3 désigne le nombre de moles de triacide, nAl (i>3) désigne le nombre de moles de polyamine comportant i fonctions amine, nBi (j>3) désigne le nombre de moles de polyacide comportant j fonctions acides. Synthèse du matériau supramoléculaire Dans le procédé selon l'invention, on utilise un composé modificateur qui a été préalablement synthétisé, isolé et éventuellement purifié de façon à présenter une pureté d'au moins 90%. La synthèse de ce composé peut éventuellement constituer une étape préliminaire du procédé selon l'invention. En revanche, il est exclu que ce composé soit synthétisé in situ, pour éviter la formation de produits indésirables tels que celui illustré ci-dessous, obtenu à partir d'UDETA et d'un diacide carboxylique linéaire : L'acide dicarboxylique, la diamine et le composé modificateur sont introduits, dans les rapports molaires indiqués précédemment, soit simultanément, soit successivement dans un ordre quelconque, dans un réacteur. La réaction de polycondensation est effectuée à une température de 50 à 200°C, par exemple de 160 200°C, pendant une durée allant de 1 à 24 heures, notamment de 4 à 6h. La réaction est habituellement effectuée sous agitation, par exemple à une vitesse de 200 à 350 tours/min. Elle est de préférence conduite en l'absence de solvant et avantageusement sous un flux de gaz inerte, tel que de l'azote, permettant d'évacuer l'eau et le méthanol produits lors de la réaction et de déplacer ainsi celle-ci vers la formation des oligoamides recherchés. L'évolution de la réaction peut être suivie par spectroscopie infrarouge. La disparition des bandes caractéristiques du diacide ou de la diamine au profit de l'amide permet de déterminer le moment où la réaction est achevée. Cette réaction produit des oligo-amides de longueurs de chaîne variables, fonctionnalisés à chacune de leurs extrémités par des motifs associatifs et donc susceptibles de s'associer les uns aux autres par des liaisons hydrogène réversibles en fonction de la température. Il a été observé que la longueur des chaînes obtenues, ainsi que leur fraction cristallisable, étaient directement liées aux rapports stoechiométriques précités. Ces derniers sont donc ajustés afin de permettre l'obtention d'un matériau ayant la cristallinité requise pour lui conférer de bonnes propriétés mécaniques et une masse moléculaire suffisamment faible pour présenter une faible viscosité à l'état fondu. Le polycondensat obtenu à l'issue de ce procédé est semi-cristallin, caractérisé par exemple par une enthalpie de fusion supérieure à 10 J/g, et il a généralement une température de fusion (If) comprise entre 120 et 260°C, de préférence entre 130 et 180°C, et plus préférentiellement entre 140 et 170°C, et une température de transition vitreuse (Tg) généralement comprise entre -25°C et 100°C et de préférence entre - 25°C et 10°C. Sa masse moléculaire moyenne en nombre, telle que mesurée par GPC, est généralement inférieure 4.500 g/mol, par exemple comprise entre 1.000 et 3.000 g/mol, mais elle peut en variante aller jusqu'à 10.000 g/mol. Ce matériau présente une faible viscosité à l'état fondu, généralement inférieure à 10 Pa.s, de préférence inférieure à 1 Pa.s et typiquement comprise entre 0,1 et 0,5 Pa.s, à 30°C au-dessus de son point de fusion, et de bonnes propriétés mécaniques à l'ambiante et dans une large gamme de température au-dessus de l'ambiante, qui se traduisent par une contrainte à la rupture supérieure à 1 MPa, notamment supérieure à 4 MPa, voire supérieure à 10 MPa, et éventuellement un comportement ductile en traction. Les propriétés précitées sont mesurées suivant les techniques données dans la partie Exemples de cette description. Le matériau selon l'invention présente au moins l'une, et de préférence toutes, ces propriétés. Le matériau selon l'invention peut notamment être utilisé pour fabriquer des joints d'étanchéité, des isolants thermiques ou acoustiques, des semelles de chaussures, des emballages, des revêtements (peintures, films, produits cosmétiques), des systèmes de piégeage et relarguage d'actifs, des tubes à vide, et d'une manière générale des pièces devant présenter de bonnes résistance à la déchirure et/ou à la fatigue, des additifs rhéologiques, des additifs pour le bitume ou des additifs pour colles thermofusibles, ou encore des matrices de composites. L'invention sera mieux comprise à la lumière des exemples suivants, donnés à des fins d'illustration seulement et qui n'ont pas pour but de restreindre la portée de l'invention, définie par les revendications annexées. EXEMPLES Méthodes de mesure 1. Analyse thermique : les échantillons ont été caractérisés par analyse calorimétrique différentielle à balayage (DSC). Le protocole suivant a été appliqué : premier chauffage à 10°C/min de -100°C 250°C, isotherme de 5 min à 250°C, refroidissement -10°C/min jusqu'à -100°C, isotherme à -100°C pendant 5 min puis second chauffage jusqu'à 250°C à 10°C/min. Les enthalpies de fusion ont été mesurées à l'aide du logiciel TA Universal Analysis en mode « Sigmoidal tangent ». Les températures de fusion ont été déterminées au sommet du pic et les températures de transition vitreuse au point d'inflexion. 2. Rhéologie : la viscosité des échantillons a été mesurée avec un taux de cisaillement de 100s-1, l'aide d'un rhéomètre équipé d'une géométrie cône-plan de diamètre 50 mm. L'échantillon était placé sous la géométrie préchauffée à 180°C. 3. Propriétés mécaniques : les propriétés en traction uniaxiale ont été étudiées sur des échantillons en forme d'haltères de 12 mm x 2 mm x 1,2 mm, à l'aide d'une machine de traction INSTRON 5564. Les essais ont été effectués à température ambiante, avec une vitesse de 2 mm/min. Trois tests indépendants ont été réalisés pour chaque matériau et la moyenne des résultats de ces trois tests a ensuite été calculée. Exemple 1 : Préparation de composés modificateurs selon l'invention Cet exemple illustre la synthèse de différents composés modificateurs utilisés selon l'invention. Exemple 1A : ouverture d'anhydride Le schéma réactionnel était le suivant : HN NH2 Ha H OH \ HN Acetorirtrile / UDETA Anhydride UDETA-05 glutarique Dans un premier temps, l'anhydride glutarique (7,95 g soit 0,07 mol) a été introduit dans une ampoule à addition. L'acétonitrile (15m1) a été ajouté à l'anhydride et solubilisé à 60°C sous agitation (la solubilisation n'était pas totale). Une solution d'UDETA (10 g soit 0,077 mol) dans l'acétonitrile (15 ml) a été préparée et introduite dans un ballon bicol muni d'un barreau aimanté et surmonté de l'ampoule à addition. Le ballon a été introduit dans un bain d'eau à température ambiante, quelques gouttes d'acide chlorhydrique à 36-38% (soit 0,001 mol) ont ensuite été ajoutées et la solution d'anhydride a été introduite goutte à goutte sur une période de 30 minutes. Le mélange réactionnel a été maintenu sous agitation durant 20h à température ambiante, puis à 40°C durant 4 heures. Le produit, qui précipitait au fur et à mesure de sa formation sous forme de poudre blanche, a été récupéré par filtration (pompe à vide), lavé 2 fois à l'acétonitrile et séché sous cloche à température ambiante. Le produit obtenu était une poudre blanche caractérisée chimiquement : la pureté du produit final a pu être aisément déterminée par RMN du proton. Ce procédé peut être appliqué à la synthèse de composés modificateurs similaires, ayant des tailles de chaînes différentes. Exemple 1B : condensation d'UDETA sur un diester Le schéma réactionnel était le suivant : N H2 H N N I Dans un ballon bicol muni d'un barreau aimanté ont été introduits l'UDETA (30 g soit 0,232 mol) et l'adipate de diméthyle (364,13 g soit 2,090 mol) en large excès (9 equivalents). Le mélange de départ transparent a été mis sous agitation et un flux d'azote a été mis en place afin d'évacuer le méthanol qui se formait dans le milieu réactionnel. Le ballon a été placé dans un bain d'huile silicone chauffé à 140°C pendant une période de 6 heures. En fin de réaction, l'excès de diester a été évacué par distillation à 160°C sous vide statique au départ, 180°C sous vide statique lorsque la distillation ralentissait, puis sous vide dynamique 160°C pour récupérer la plus grande quantité possible de diester. Enfin, le produit formé a été lavé cinq fois avec du pentane et séché sous cloche à température ambiante durant 24 heures. Le produit final (UDETA-C6) a pu être caractérisé par RMN et présentait une bonne pureté. Un procédé similaire peut être mis en oeuvre en substituant un acide dicarboxylique ou un chlorure d'acide dicarboxylique au diester utilisé ci-dessus. Exemple 1C : ouverture de lactone Le schéma réactionnel était le suivant : 0 H H i-IN Dans un premier temps, l'UDETA (20 g soit 0,155 mol) a été solubilisée dans 30 ml d'acétonitrile dans un ballon bicol muni d'un barreau aimanté à température ambiante. Le ballon était surmonté d'une ampoule addition dans laquelle a été introduite une solution de 18,3 ml (0,17 mol) de caprolactone dans 15 ml d'acétonitrile. Cette solution a été ajoutée goutte goutte dans le mélange réactionnel sur une période de 30 minutes à température ambiante. Le mélange a ensuite été laissé sous agitation durant 12 heures, puis 4 heures supplémentaires à 40°C. La solution a été concentrée à l'évaporateur rotatif et mise au congélateur durant 12 heures afin de cristalliser le produit de réaction qui a ensuite été récupéré par filtration, lavé à l'acétonitrile et séché sous cloche durant 6 heures. Le produit de réaction a pu être facilement analysé par RMN du proton pour en déterminer la pureté. Une grande variété de lactones peuvent être ouvertes de la même façon et donner lieu à des chaînes carbonées fonctionnalisées. Exemple 2 : Préparation d'un oligo-amide supramoléculaire à base de dimère d'acide On a condensé un diacide gras insaturé (Pripol® 1009), une diamine comportant un cycle et une insaturation (Priamine® 1074) et un composé modificateur obtenu tel que décrit à l'Exemple 1B (UDETA-C6), pour obtenir les composés de formule suivante : o H N 0 H .."*"...s..N)1'NH HN)1 N"......-/N \__/ \__/ où n variait de 0 à 3. La réaction a été effectuée dans un réacteur double paroi de diamètre 60 mm et de volume nominal de 1L, régulé à l'aide d'un bain thermostaté à circulation d'huile siliconée dont les tuyaux étaient renforcés par une gaine métallique. Ce réacteur était surmonté d'un agitateur mécanique et était pourvu d'une vanne de fond, d'une entrée de gaz et d'un bulleur. La réaction était suivie par infrarouge et les produits de réaction ont été analysés par RMN et GPC. Le produit correspondant à n = 1 a ainsi été synthétisé de la manière suivante. 52,5 g (0,18 mol) de Pripol® 1009 ont été pesés et introduits dans le réacteur. On a ensuite introduit dans le réacteur 101,01 g (0,37 mol) de Priamine® 1074 puis 50 g (soit 0,18 mol) d'UDETA-C6. Le réacteur a alors été fermé et chauffé à 180°C sous une agitation de 280 tours/minute. Un flux d'azote de 300 ml/minute a été mis en place à l'aide d'un tuyau pouvant résister à de hautes températures. Ce tuyau a été introduit au plus près du mélange sous agitation. Une sortie de gaz reliée à un bulleur permettait de vérifier l'étanchéité du réacteur et de retenir le méthanol formé au cours de la réaction. Un suivi par infrarouge (IR) a été mis en place pour déterminer le moment où le chauffage devait être arrêté. L'analyse en spectroscopie IR confirmait la disparition de la bande y (C=0) de la fonction carboxylate vers 1394 - cm 1et l'apparition de la bande v(C=0) de l'amide vers 1650 cm-1. La réaction était complète au bout de 6 heures et l'oligomère obtenu a été récupéré au niveau de la vanne de fond dans un bécher en téflon. Le produit obtenu cristallisait assez rapidement dans le bécher et n'y adhérait pas. Il a ainsi pu être facilement être récupéré et analysé. Tous les échantillons de cet exemple ont été obtenus de la même manière. Les produits différaient par leurs tailles de chaînes, qui dépendait elle-même de la valeur de n, c'est-à-dire du rapport molaire des fonctions acides du diacide aux fonctions réactives du composé modificateur. Deux exemples comparatifs ont en outre été réalisés, en utilisant des composés modificateurs qui n'entrent pas dans le champ de la présente invention. Enfin, un exemple supplémentaire a été réalisé en substituant le Pripol® 1017 au Pripol® 1009. Les différents essais réalisés sont rassemblés dans le tableau ci-dessous : n=0 M n (mol) m (g) Mn (g/mol) (g/mol) Pripol 1009 285 0 0.0 Priamine 274 0.184325 50.5 1026 UDETA-C6 271.26 0.184325 50 n=1 M n (mol) m (g) Mn (g/mol) (g/mol) Pripol 1009 285 0.184325 52.5 Priamine 274 0.36865 101.0 2108 UDETA-C6 271.26 0.184325 50 n=2 M n (mol) m (g) Mn (g/mol) (g/mol) Pripol 1009 285 0.03985 11.4 965 Priamine 274 0.05978 16.4 3190 947 UDETA-C6 271.26 0.01992 5.40616 982 421 n=3 M n (mol) m (g) Mn (g/mol) (g/mol) Pripol 1009 285 0.04568 13.0 421 Priamine 274 0.06091 16.7 4272 228 UDETA-C6 276.26 0.01522 4.2 807 15 Contre M n (mol) m (g) Mn exemple 2-1 (g/mol) (g/mol) Pripol 1009 285 0.008394 2.41 16 Priamine 274 0.016788 4.60 1911 32 Mono-lauroyl 327.51 0.008394 2.75 adipamide* 16 *produit de la réaction de la dodécylamine avec l'adipate de diméthyle Contre M n (mol) m (g) Mn exemple 2-2 (g/mol) (g/mol) Pripol 1009 285 0.00930 2.46 657 Priamine 274 0.01861 5.10 1656 314 Acide 200.32 0.00930 1.86 laurique 657 M Mn (g/mol) n (mol) m (g) (g/mol) Pripol 1017 288,66 0,02764498 7,98 Priamine 274 0,20189781 55,32 2080 UDETA-C6 271,26 0,02764875 7,50 Exemple 3 : Préparation d'un oligo-amide supramoléculaire à base d'acide adipique Une seconde série d'échantillons a été préparée de manière similaire à l'Exemple 2, en remplaçant le Pripol® 1009 par l'acide adipique, pour obtenir des matériaux répondant à la formule suivante : o ii ',m1r-' ' )LN "LI H 0 C81-11, /N (CH2)7 H H N NH o H H o n \_J', o 0 0 (CH2)7 NN CH2)7 Cs 13 10 où n variait de 0 à 3. Comme dans l'Exemple 2, un échantillon comparatif a également été préparé en remplaçant l'UDETA-C6 par un composé modificateur n'entrant pas dans le champ de l'invention. Les conditions de préparation des échantillons de cette série sont résumées dans le tableau ci-dessous : n=0 M n (mol) m (g) Mn (g/mol) (g/mol) Acide adipique 72.06 0 0.00 1026 Priamine 274 0.184325 50.50 UDETA-C6 271.26 0.184325 50.00 n=0,33 M n (mol) m (g) Mn (g/mol) (g/mol) Acide adipique 72.06 0.04204 3.03 1387 Priamine 274 0.16819 46.11 UDETA-C6 271.26 n=1 M n (mol) m (g) Mn (g/mol) (g/mol) Acide 72.06 0.042394 3.09 adipique 75 Priamine 274 0.084789 23.27 1062 5 UDETA-C6 271.26 0.042394 11.50 75 n=2 M n (mol) m (g) Mn (g/mol) (g/mol) Acide 72.06 0.03880 2.80 adipique 779 Priamine 274 0.05821 15.95 168 1372 UDETA-C6 271.26 0.01940 5.26 389 n=3 M n (mol) m (g) Mn (g/mol) (g/mol) Acide adipique 72.06 0.04125 3.00 Priamine 274 0.055 15.07 1693 UDETA-C6 276.26 0.01375 3.80 Contre M n (mol) m (g) Mn exemple 3-1 (g/mol) (g/mol) Acide 72.06 0.03880 2.82 adipique 779 Priamine 274 0.05821 15.95 168 1201 Mono-lauroyl 185.35 0.01940 3.60 adipamide* 389 *produit de la réaction de la dodécylamine avec l'adipate de diméthyle Exemple 4 : Evaluation des propriétés des matériaux supramoléculaires Les matériaux préparés aux Exemples 2 et 3 ont été soumis aux différents tests présentés plus haut, en vue d'évaluer leurs propriétés physico-chimiques et mécaniques. Les matériaux synthétisés selon l'exemple 3 ont été recuits pendant 1h à 100°C avant mesure de leur enthalpie de fusion. Les résultats de ces essais sont rassemblés dans le tableau ci-dessous : Ex. 2 n Mn théo (g/mol) Tg Tf r (180°C, Contrainte Allong. Rupt. AH (°C) (°C) 100 s-1) rupt. (%) fus. (MPa) (J/g) 0 1026 1.3 164 0.08 / / 41 0.33 1387 3.2 163 0.12 / / 26 1 2108 -9.3 160 0.16 4.6 30 25 2 3190 -16.6 155.6 0.25 1.8 36 15 3 4272 -18 153.2 0.39 1.3 31 6.2 Contre 1 3303 -24.7 107 0.08 2.3 15 6.2 -ex. 2-1 Contre -ex. 1 3048 / 21 0.08 Liquide / / visqueux 2-2 Ex. 3 n Mn théo Tg Tf n (180°C, Contrainte Elong. AH (g/mol) (°C) (°C) 100 s-1) rupt. Rupt. fus. (MPa) (%) (J/g) 0 1026 3.3 166 0.08 / / 41 1 1683 6.1 155.8 7 7.7 27.08 2 2339 9 156 0.21 7.6 24.7 21 3 3005 -4.6 149 12.2 28 12.37 Contre 1 1403 -26.2 111.9 0.19 3.8 8 22 -ex. 3-1 Il ressort de ces essais que le remplacement du composé modificateur selon l'invention par un autre composé ne comportant pas d'hétérocycle azoté résulte en un matériau ayant un point de fusion inférieur à 120°C, qui est insuffisant pour de nombreuses applications, voire en un matériau qui n'est pas solide mais se présente sous forme d'un liquide visqueux à température ambiante. En outre, les matériaux préparés en l'absence de diacide (n=0) ou en présence d'une quantité insuffisante de diacide (n = 0,33) étaient trop fragiles pour être démoulés et n'ont donc pas pu être testés. En outre, il a été observé que les propriétés ci- dessus des matériaux selon l'invention étaient similaires à celles obtenues en utilisant un polyamide-6 typique, de poids moléculaire égal à 18.000 g/mol. Toutefois, leur viscosité à l'état fondu est plus de 100 fois inférieure à celle de ce type de polymères, ce qui facilite grandement leur mise en oeuvre. Exemple 5 (comparatif) : Matériaux obtenus en remplaçant le composé modificateur par l'UDETA On a préparé un oligo-amide comparatif, en utilisant UDETA au lieu du groupe modificateur UDETA-C6 selon l'invention. Ce matériau a été préparé suivant un procédé similaire à celui indiqué à l'Exemple 2, à partir de 50 g de Pripol® 1009 (0.175 mol), 24 g de Priamine® 1074 (0.088 mol) et 11.32 g d'UDETA (0.088 mol), excepté que la Priamine® et l'UDETA ont été introduits dans le réacteur chauffé à 180°C avant d'ajouter le Pripol® 1009. Le produit obtenu se présentait, à l'ambiante, sous la forme d'un liquide très visqueux ne présentant aucune propriété mécanique significative. Sa viscosité était inférieure à 0.3 Pa.s à 180°C. REVENDICATIONS1. Matériau comprenant des oligo-amides linéaires ou ramifiés, terminés à chacune de leurs extrémités par un groupe -M-L2-CO-L1-A où : A est un groupe associatif comprenant un hétérocycle azoté ; L1 est une liaison chimique ou un bras espaceur constitué d'une chaîne hydrocarbonée saturée ou insaturée, cyclique ou non, éventuellement interrompue par un ou plusieurs atomes d'oxygène et/ou d'azote ; L2 est une chaîne hydrocarbonée saturée ou insaturée, cyclique ou non, renfermant au moins 4 atomes de carbone, éventuellement interrompue par un ou plusieurs groupes oxo et éventuellement substituée par un ou plusieurs groupes -OH et/ou un ou plusieurs atomes de chlore ; et M est choisi parmi les groupes CO, NH et O. 2. Matériau selon la revendication 1, caractérisé en ce qu'il comprend des oligomères répondant à la formule (Ia) ci-dessous : X-NH-Ra-NH-[CO-Rb-CO-NH-Ra-NH-]a-X (Ia) où : Ra désigne une chaîne hydrocarbonée saturée ou insaturée, éventuellement interrompue par un ou plusieurs atomes d'oxygène et/ou d'azote, Rb désigne une chaîne hydrocarbonée saturée ou insaturée, a désigne le nombre moyen de motifs par chaîne et est supérieur à 0 et inférieur ou égal à 20, de préférence inférieur ou égal à 9, plus préférentiellement compris entre 1 et 3, X désigne un groupement A-L1-CO-L2-00-où : A est un groupe associatif comprenant un hétérocycle azoté, L1 est une liaison chimique ou un bras espaceur constitué d'une chaîne hydrocarbonée saturée ou insaturée, cyclique ou non, éventuellement interrompue par un ou plusieurs atomes d'azote et/ou d'oxygène, L2 est une chaîne hydrocarbonée saturée ou insaturée, cyclique ou non, renfermant au moins 4 atomes de carbone, éventuellement interrompue par un ou plusieurs groupes oxo et éventuellement substituée par un ou plusieurs groupes -OH et/ou un ou plusieurs atomes de chlore. 3. Matériau selon la revendication 1, caractérisé en ce qu'il comprend des oligomères répondant à la formule : X'-CO-Rb-CO-[NH-Ra-NH-CO-Rb-CO-]a-X' (Ib) où : Ra désigne une chaîne hydrocarbonée saturée ou insaturée, éventuellement interrompue par un ou plusieurs atomes d'oxygène et/ou d'azote, Rb désigne une chaîne hydrocarbonée saturée ou insaturée, a désigne le nombre moyen de motifs par chaîne et est supérieur à 0 et inférieur ou égal à 20, de préférence inférieur ou égal à 9, plus préférentiellement compris entre 1 et 3, X' désigne un groupement A-L1-CO-L2-M1- où : A est un groupe associatif comprenant un hétérocycle azoté,L1 est une liaison chimique ou un bras espaceur constitué d'une chaîne hydrocarbonée saturée ou insaturée, cyclique ou non, éventuellement interrompue par un ou plusieurs atomes d'azote et/ou d'oxygène, L2 est une chaîne hydrocarbonée saturée ou insaturée, cyclique ou non, renfermant au moins 4 atomes de carbone, éventuellement interrompue par un OU plusieurs groupes oxo et éventuellement substituée par un ou plusieurs groupes -OH et/ou un ou plusieurs atomes de chlore, M1 est un atome d'oxygène ou un groupe NH. 4. Matériau selon l'une des revendications 2 et 3, caractérisé en ce que l'une au moins des chaînes Ra et Rb ne constitue pas une chaîne alkylène linéaire. 5. Matériau selon l'une quelconque des revendications 1 à 4, caractérisé en ce que le groupe associatif est choisi parmi les groupes imidazolidonyle, triazolyle, triazinyle, bis-uréyle et uréido-pyrimidyle, de préférence imidazolidonyle. 6. Matériau selon l'une quelconque des revendications 1 à 5, caractérisé en ce qu'il présente au moins l'une, et de préférence toutes, les propriétés suivantes : - un caractère semi-cristallin, avec une température de fusion (If) comprise entre 120 et 260°C et une température de transition vitreuse (Tg) comprise entre -25°C et 100°C, - une masse moléculaire moyenne en nombre, telle que mesurée par GPC, inférieure à 4.500 g/mol,- une viscosité à l'état fondu inférieure 10 Pa.s, - une contrainte à la rupture supérieure à 1 MPa. 7. Procédé de préparation du matériau selon l'une quelconque des revendications 1 à 6, comprenant une étape de polycondensation : (a) d'au moins un acide dicarboxylique, (b) d'au moins une diamine, et (c) d'au moins un composé modificateur de formule A-L1- CO-L2-W où : A est un groupe associatif comprenant un hétérocycle azoté ; L1 est une liaison chimique ou un bras espaceur constitué d'une chaîne hydrocarbonée saturée ou insaturée, cyclique ou non, éventuellement interrompue par un ou plusieurs atomes d'oxygène et/ou d'azote ; L2 est une chaîne hydrocarbonée saturée ou insaturée, cyclique ou non, renfermant au moins 4 atomes de carbone, éventuellement interrompue par un ou plusieurs groupes oxo et éventuellement substituée par un ou plusieurs groupes -OH et/ou un ou plusieurs atomes de chlore ; W est un groupe réactif capable de réagir : - soit avec les fonctions amines de la diamine, le rapport molaire des fonctions acides du diacide aux fonctions réactives du composé modificateur allant de 1 à 8, étant entendu que le nombre de moles de fonctions amines de la diamine est égal à la somme du nombre de moles des fonctions acides et réactives précitées, - soit avec les fonctions acides du diacide, le rapport molaire des fonctions amines de la diamine aux fonctions réactives du composé modificateur allant de 1 à 8, étant entendu que le nombre de moles de fonctions acides dudiacide est égal à la somme du nombre de moles des fonctions amines et réactives précitées. 8. Procédé selon la revendication 7, caractérisé en ce que l'acide dicarboxylique est un dimère d'acide carboxylique ou un acide dicarboxylique linéaire et saturé, renfermant de 4 à 22 atomes de carbone. 9. Procédé selon l'une quelconque des revendications 7 et 8, caractérisé en ce que la diamine est choisie parmi les dimères diamines issues d'acides gras végétaux qui peuvent être partiellement ou totalement hydrogénés. 10. Procédé selon l'une quelconque des revendications 7 à 9, caractérisé en ce que le composé modificateur répond à la formule (IV) : dans laquelle : R1, R2 et chacun des groupes Rx désignent indépendamment un atome d'hydrogène, un groupe -OH ou un groupe -CH3, de préférence un atome d'hydrogène ; n va de 2 à 12 et est de préférence égal à 2, 4 ou 6, plus préférentiellement à 2 ; et R3 désigne un groupe -OH, un groupe -OCH3 ou un atome de chlore, de préférence un groupe -OCH3. 11. Procédé selon la revendication 10, caractérisé en ce que le composé modificateur répond à la formule suivante (V) :(V) où n est compris entre 4 et 14 et X=H ou CH3. 12. Utilisation du matériau selon l'une quelconque des revendications 1 à 6 pour fabriquer des joints d'étanchéité, des isolants thermiques ou acoustiques, des semelles de chaussures, des emballages, des revêtements, des systèmes de piégeage et relarguage d'actifs, des tubes à vide, des additifs rhéologiques, des additifs pour le bitume, des additifs pour colles thermofusibles, ou des matrices de composites. 13. Composé de formule : OCH3 où n va de 4 à 14. 14. Utilisation du composé selon la revendication 13 comme composé modificateur dans le procédé suivant l'une quelconque des revendications 7 à 11.